(57)【要約】【課題】  プラスティックスタックヒールをヒール本体に積革層を貼り付けるのではなく、ヒール本体の成形時に積革(スタック)凹凸模様を同時に成形するようにする。【解決手段】  切削加工によって形成されたヒールモデル１２の表面にマスキングテープ１４を貼り付けた後このヒールモデル１２のマスキングテープ１４を含む表面に塗料をスプレー塗布して塗料層１６を形成し、マスキングテープ１４を剥離して表面に凹凸模様１８が形成された模様付きヒールモデルを形成し、このヒールモデルを模型としてプラスティックスタックヒール用の金型を製造する。【選択図】        図２
2006025809.tif 000002
【特許請求の範囲】
【請求項１】
プラスティック材料を成型してプラスティックスタックヒールを成型する金型を製造する方法であって、切削加工によってヒールモデルを形成する工程と、前記ヒールモデルの表面にマスキングテープを貼り付けた後前記ヒールモデルのマスキングテープを含む表面に表面凹凸形成材料をスプレー塗布する工程と、前記マスキングテープを剥離して表面にスタック模様が形成された模様付きヒールモデルを形成する工程と、前記スタック模様付きヒールモデルを模型にして内面にスタック凹凸模様を有する金型を形成する工程とを備えたプラスティックスタックヒール製造用金型の製造方法。
【請求項２】
請求項１に記載のプラスティックスタックヒール製造用金型の製造方法であって、前記マスキングテープを剥離した後前記ヒールモデルの表面に形成される凹凸の段部を滑らかにするように前記表面凹凸材料を薄くスプレーすることを特徴とするプラスティックスタックヒール製造用金型の製造方法。
【請求項３】
請求項１又は２に記載のプラスティックスタックヒール製造用金型の製造方法であって、前記ヒールモデルは、切削性のよい材料から作られており、前記スタック模様付きヒールモデルから模様付きヒールの金型を形成する工程は、前記模様付きヒールモデルから雌型を形成し、その後前記雌型によって耐熱性材料の転写モデルを形成し、前記転写モデルから金型を形成するようにしたことを特徴とするプラスティックスタックヒール製造用金型の製造方法。
【請求項４】
請求項１乃至３のいずれかに記載の方法によって製造されたプラスティックスタックヒール製造用金型。
【請求項５】
請求項４に記載の金型を用いて成型されたプラスティックヒスタックヒール本体の表面に塗装を施してプラスティックスタックヒールを製造する方法。
【請求項６】
請求項５に記載の方法を用いて製造されたプラスティックスタックヒール。
【発明の詳細な説明】
【技術分野】
【０００１】
本発明は、プラスティック材料から作られ表面に積革模様を有するプラスティックスタックヒールを製造するのに適した金型の製造方法、この方法によって製造された金型、この金型を用いてプラスティックスタックヒールの製造方法及びこの方法によって製造されたプラスティックヒールに関するものである。
【背景技術】
【０００２】
表面に積革模様を有するプラスティックスタックヒールは、材料が軽い上に金型にプラスティック材料を流し込むだけで容易に製造することができるので、最近、広く普及されている。
【０００３】
従来技術の積革模様付きプラスティックスタックヒールにおいて、積革模様は、プラスティックヒール本体の表面に積皮層を貼り付けて形成されているが(特許文献１参照)、この方法は、積革層の貼り付け作業が面倒である上に、積革層を皺を生ずることなく綺麗にプラスティックヒール本体の表面に貼り付けることが難しく、また積革層が剥がれ易く、製品の品質を低下する欠点があった。
【０００４】
【特許文献１】特開平６−４６９０４号公報
【発明の開示】
【発明が解決しようとする課題】
【０００５】
本発明が解決しようとする１つの課題は、面倒な貼り付け作業を必要とすることなく、擬似積革模様を有するプラスティックスタックヒールを製造するのに適した金型を製造する方法及びこの方法によって製造された金型を提供することにある。
【０００６】
本発明が解決しようとする他の課題は、面倒な貼り付け作業をおこなうことなく、擬似積革模様を有するプラスティックスタックヒールを製造する方法及びこの方法によって製造されたプラスティックスタックヒールを提供することにある。
【課題を解決するための手段】
【０００７】
本発明の基本的な課題解決手段は、プラスティック材料を成型してプラスティックスタックヒールを成型する金型を製造する方法であって、切削加工によってヒールモデルを形成する工程と、このヒールモデルの表面にマスキングテープを貼り付けた後ヒールモデルのマスキングテープを含む表面に表面凹凸形成材料をスプレー塗布する工程と、マスキングテープを剥離して表面に凹凸模様が形成されたスタック模様付きヒールモデルを形成する工程と、この模様付きヒールモデルを模型にしてスタック模様付きヒールの金型を形成する工程とを備えたプラスティックスタックヒール製造用金型の製造方法を提供することにある。
【０００８】
本発明のこの基本的な課題解決手段において、マスキングテープを剥離した後ヒールモデルの表面に形成される凹凸の段部を滑らかにするように表面凹凸材料を薄くスプレーするのが好ましい。
【０００９】
また、本発明の基本的な課題解決手段において、ヒールモデルは、切削性のよい材料から作られており、スタック模様付きヒールモデルからスタック模様付きヒールの金型を形成する工程は、前記スタック模様付きヒールモデルから雌型を形成し、その後この雌型によって耐熱性材料の転写モデルを形成し、この転写モデルから金型を形成するようにするのが好ましい。
【００１０】
本発明の他の課題解決手段は、上記の課題解決手段による方法によって製造されたスタック模様付きプラスティックスタックヒール製造用金型を提供することにある。
【００１１】
本発明の更に他の課題解決手段は、上記の課題解決手段による金型を用いて成型されたプラスティックヒスタックヒール本体の表面に塗層を施してプラスティックスタックヒールを製造する方法を提供することにある。
【００１２】
本発明の更に他の課題解決手段は、上記の課題解決手段による方法を用いて製造されたプラスティックスタックヒールを提供することにある。
【発明の効果】
【００１３】
本発明によれば、積革模様を含む金型が製造されるので、この金型を用いてヒールを成型すると、表面に積革凹凸模様を有するプラスティックスタックヒール本体が形成されるので、この凹凸模様に塗層を施すことによって擬似積革模様を有するプラスティックスタックヒールを形成することができ、従って従来の面倒な積革層を貼り付ける作業が不要となり、プラスティックスタックヒールを容易に製造することができる。
【００１４】
また、積革模様は、貼り付けではなく、成型によって形成されるので、好ましくない皺の発生もない上に、積革模様が剥離することもなく、品質の高いプラスティックスタックヒールを製造することができる。
【００１５】
更に、金型は、ヒールモデルを形成した後、このヒールモデルをシボ加工することによって凹凸模様を形成するが、シボ加工で用いられたマスキングテープを剥がした後、残る凹凸模様の段部をスプレー塗装によって滑らかにするので、外観の良好な積革模様を得ることができ、高い品質のプラスティックスタックヒールを得ることができる。
【００１６】
更に、積革凹凸模様を有するヒールモデルは、転写を介して金型を作るようにすると、ヒールモデルは、切削性はよいが耐熱性の低い材料を用いて容易に得ることができ、金型の製造を容易に行うことができる。
【発明を実施するための最良の形態】
【００１７】
本発明の実施の形態を図面を参照して詳細に述べると、図１乃至図９は、本発明の１つの実施の形態による凹凸模様付きプラスティックスタックヒール製造用金型を製造する方法を工程順に示す。
【００１８】
本発明の方法は、先ず、図１に示すように、切削性のよい材料から切削によって表面が滑らかなヒールモデル１２を形成する。最適な材料は、ケミカルウッドであり、これは、切削加工が容易で短時間でヒールモデル１２を形成することができる上に、仕上がりがよく、後の工程で塗料の付着性がよいので好ましい。
【００１９】
次に、図２に示すように、このヒールモデル１２の表面にシボ加工によって積革模様となるべき凹凸模様を形成する。このシボ加工は、ヒールモデル１２に凹凸模様の凹となるべき位置にマスキングテープ１４を貼り付け（図２Ａ参照）、その後このヒールモデル１２のマスキングテープ１４を含む表面に表面凹凸形成材料（塗料）をスプレー塗布して塗料層１６を形成する（図２Ｂ参照）。
【００２０】
マスキングテープ１４は、例えば、紙質材料から作られており、約０．５ｍｍ程度の幅を有し、相互に約４ｍｍの間隔を保ってヒールモデル１２に貼り付けられる。また、塗料としては、例えば、ラッカー系の塗料が用いられ、そのスプレー作業は、スプレーガン又はスプレーノズルを用いて行われるが、その際、塗料の濃度を変えたりエアーやノズルを調節したりして塗料の吹き付け量を適宜制御してシボ目模様のように形成する。なお、図２ではマスキングテープ１４の幅寸法に対して隣り合うマスキングテープ１４の間隔が小さくなっているが、実際には、図３に示すように、マスキングテープ１４の幅寸法に対して隣り合うマスキングテープ１４の間隔は充分に大きく設定されている。
【００２１】
塗料層１６が乾燥した後、図２Ｃに示すように、マスキングテープ１４を剥離し、これによってヒールモデル１２の表面にマスキングテープ１４があった位置の間に残存する塗料層部分によって凸条（塗料層１６の厚み部分に相当）１８Ｐを形成し、隣り合う凸条１８Ｐの間に凹条１８Ｒを形成してこれらの凹凸条によって積革(スタック)凹凸模様１８が形成される。
【００２２】
図２Ｃから解るように、凸条１８Ｐは、塗料層１６の厚みによって段部を有するので、この段部を滑らかにするために、積革凹凸模様１８の上に塗料層１６と同じ材料を薄くスプレー塗布する。このようにして、積革凹凸模様１８は、凹凸が滑らかに連続して外観を良好にする(図２Ｄ参照)。図２Ｄにおいて、符号１８Ｓは、積革凹凸模様１８に追加的に施されて段部を滑らかにした上塗層を示す。このようにして滑らかな積革凹凸模様１８を有するヒールモデル１２Ｍが図４に示されている。
【００２３】
このように処理が施されて形成されたヒールモデル１２Ｍは、これを模型として金型を製造するが、図示の形態では、このヒールモデル１２Ｍから直接金型を形成するのではなく、図５乃至図８に示すように、耐熱性の材料に転写した後、金型を形成している。
【００２４】
即ち、図５に示すように、ヒールモデル１２Ｍを木製の傾斜板２０上に取り付け(図５Ａ参照)、これをアクリル樹脂製の枠２２の中に入れ、枠２２内でヒールモデル１２Ｍのまわりにシリコン容器２４からシリコンを流し込んで(図５Ｂ参照)、図６に示すように、ヒールモデル１２Ｍの雌型２６Ｆを形成する。
【００２５】
次いで、このシリコン製の雌型２６Ｆをアクリル樹脂製の枠２８内に入れ、この枠２８内に鋳造用石膏容器３０から石膏を流し込んで(図７参照)、石膏製の転写モデル３２を形成する(図８参照)。これは、図５（Ａ）の傾斜板付きヒールモデル１２Ｍと全く同じ模様と形状とを有する。
【００２６】
石膏製の転写モデル３２が充分に乾燥した後、図９に示すように、この転写モデル３２を鉄枠３４内に入れてこの鉄枠３４内にアルミニウム合金、亜鉛合金等の鋳造用軽合金を流し込んで、図１０に示すように、本発明のプラスティックスタックヒール製造用の金型３６を製造する。
【００２７】
図１０から解るように、この金型３６は、図５Ａの傾斜板付きヒールモデル１２Ｍの雌型の形態を有し、従ってその型窪内面には積革(スタック)凹凸模様１８を補完する凹凸模様を有する。
【００２８】
この金型３６は、図１１に示すように、射出成形機３８の型窪として用いられる。この射出成形機３８は、金型３６を有する固定部３８Ｓと射出材料を供給する材料射出口３８ＩＮを有する可動部３８Ｍとから成り、可動部３８Ｍを固定部３８Ｓに衝合し、可動部３８Ｍの材料射出口３８ＩＮを介して射出材料を射出して製品を製造する。
【００２９】
プラスティックスタックヒールの材料としてはＡＢＳ樹脂等を用いることができ、この樹脂を射出成形機３８の金型３６内に射出して図１２に示す如きプラスティックスタックヒール４０を製造する。
【００３０】
このプラスティックスタックヒール４０は、金型３８が形成する型窪の内面凹凸模様によって形成される積革凹凸模様４０Ｐを有し、この模様を有する表面に仕上げ塗装を施して最終製品とする。
【００３１】
図示の実施の形態で、ヒールモデル１２Ｍから直接金型４０を製造しないで、石膏製の転写モデル３２を形成し、この転写モデル３２を模型として金型４０を製造した理由は、ヒールモデル１２Ｍの耐熱性が低く、これに直接軽合金を流し込むことができないため、軽合金の溶融温度である４００−８５０℃に耐えることができる石膏製のモデルに転写する必要があったからである。従って、もし、ヒールモデル１２自体が耐熱性を有するなら転写工程を省略することができる。
【００３２】
このように、ヒールモデル１２にシボ加工を施して積革凹凸模様１８を形成することによって積革模様を補完する凹凸模様を有する金型３６が製造されるので、この金型３６を用いて表面に積革(スタック)凹凸模様を有するプラスティックスタックヒール４０が形成され、従ってこの凹凸模様に塗装を施すことによって擬似積革模様を有するプラスティックスタックヒールを製造することができることが解る。これは、従来の面倒な積革層を貼り付ける作業を不要としプラスティックスタックヒールの製造を容易にすることができる。
【００３３】
また、プラスティックスタックヒール４０の積革模様は、貼り付けではなく、成型によって形成されるので、皺が発生することもない上に、積革模様が剥離することもなく、品質の高いプラスティックスタックヒールを製造することができる。
【００３４】
金型３６は、ヒールモデルをシボ加工することによって凹凸模様を形成するが、シボ加工で用いられたマスキングテープ１４を剥がした後、残る凹凸模様の段部をスプレー塗装によって滑らかにするので、外観の良好な積革模様を得ることができることが解る。
【００３５】
また、積革凹凸模様を有するヒールモデルを転写して耐熱性のモデルを介して金型を作るようにすると、ヒールモデルは、切削性のよい材料を用いて容易に得ることができ、金型の製造を容易に行うことができる。
【産業上の利用可能性】
【００３６】
本発明によれば、プラスティックスタックヒールのモデルにシボ加工を施して積革凹凸模様を形成することによって積革模様を補完する凹凸模様を有する金型を製造することができるので、この金型を用いて表面に積革(スタック)凹凸模様を有するプラスティックスタックヒールを形成することができ、従って積革層を貼り付ける作業を必要とすることなく、品質が高く積革層が剥離することがない良質のプラスティックスタックヒールを製造することができ、産業上の利用性が高いことが解る。
【図面の簡単な説明】
【００３７】
【図１】本発明に係わる凹凸模様付きプラスティックスタックヒール製造用金型を製造するためのヒールモデルの斜視図である。
【図２】図１のヒールモデルにシボ加工を施す工程を示し、同図（Ａ）は、マスキングテープを施した状態の拡大断面図、同図（Ｂ）は、ヒールモデルの表面に塗料をスプレーして塗料層を形成した状態の拡大断面図、同図（Ｃ）は、マスキングテープを剥がして積革凹凸模様を形成した状態の拡大断面図、同図（Ｃ）は、凹凸を滑らかにするために塗料を追加的にスプレー塗付した状態の拡大断面図である。
【図３】図２（Ｂ）の状態のヒールモデルの部分拡大平面図である。
【図４】積革凹凸模様付きヒールモデルの斜視図である。
【図５】図４のヒールモデルから転写モデルを形成する工程を示し、同図（Ａ）は、図４のヒールモデルを傾斜板の上に取り付けた状態の斜視図、同図（Ｂ）は傾斜板付きヒールモデルを枠内に入れてシリコンを流す工程を示す斜視図である。
【図６】図５の工程によって製造されたヒールモデルの雌型の斜視図である。
【図７】図６の雌型にシリコンを流し込む工程を示す斜視図である。
【図８】図７の工程によって製造された転写モデルの斜視図である。
【図９】図８の転写モデルから金型を形成するために、図８の転写モデルを枠内に入れて軽合金を流し込む状態を示す斜視図である。
【図１０】図９の工程によって製造された金型の斜視図である。
【図１１】図１０の金型を用いた射出成形機の側面図である。
【図１２】図１１の射出成形機によって製造されたプラスティックスタックヒールの斜視図である。
【符号の説明】
【００３８】
１２  ヒールモデル
１２Ｍ  積革凹凸模様付きヒールモデル
１４  マスキングテープ
１６  塗料層
１８  積革凹凸模様
１８Ｐ  凸条
１８Ｒ  凹条
１８Ｓ  上塗層
２０  傾斜板
２２  枠
２４  シリコン容器
２６Ｆ  雌型
２８  枠
３０  石膏容器
３２  転写モデル
３４  鉄枠
３６  金型
３８  射出成形機
３８Ｓ  固定部
３８Ｍ  可動部
３８ＩＮ  材料射出口
４０  プラスティックスタックヒール
４０Ｐ  積革模様
【図１】
2006025809.tif 000003
【図２】
2006025809.tif 000004
【図３】
2006025809.tif 000005
【図４】
2006025809.tif 000006
【図５】
2006025809.tif 000007
【図６】
2006025809.tif 000008
【図７】
2006025809.tif 000009
【図８】
2006025809.tif 000010
【図９】
2006025809.tif 000011
【図１０】
2006025809.tif 000012
【図１１】
2006025809.tif 000013
【図１２】
2006025809.tif 000014